(57)【要約】  従来実現不可能であった薄肉のダイキャスト品を製造することが可能なダイキャスト方法及び装置ならびにダイキャスト品を提供する。  固相の粒径が３０μｍ未満である金属半凝固体を形成し、次いで、該金属半凝固体を型内へ射出する。ダイカストマシンのスリーブ部に溶湯を注湯し、所望の固相率となった時点でプランジャーを加圧して型内へ射出を行う。スリーブにおける縦断面積の３０％以下に溶湯を注湯する。本凝固材における粒径は、ダイカスト後の製品にも維持される。
2013039247.tif 000002
【特許請求の範囲】
【請求項１】
粒径が３０μｍ以下である金属半凝固体をスリーブ内で形成し、次いで該金属半凝固体を型内へ射出することを特徴とするダイカスト方法。
【請求項２】
粒径が１０μｍ以上３０μｍ以下である請求項１記載のダイカスト方法。
【請求項３】
湯流れ途中に０．５ｍｍ以下の肉厚部となる部分が前記型内に存在する請求項１記載のダイカスト方法。
【請求項４】
粒径が３０μｍ未満の組織を有するダイカスト品。
【請求項５】
アズカストの状態で０．５ｍｍ以下の肉厚部を有するダイカスト品。
【請求項６】
前記ダイカスト品は共晶系合金からなる請求項４又は５記載のダイカスト品。
【請求項７】
前記ダイカスト品はアルミニウム合金からなる請求項３ないし６のいずれか１項記載のダイカスト品。
【請求項８】
スリーブにおける溶湯の充填率、注湯温度、スリーブ寸法、スリーブ温度及び冷却速度を適宜選択することにより粒径が３０μｍ以下である金属半凝固体をスリーブ内で形成する請求項１記載のダイカスト方法。
【請求項９】
充填率が３０％以下になるようにスリーブ内に注湯することを特徴とする請求項８記載のダイカスト方法。
【請求項１０】
充填率が２０％以下になるようにスリーブ内に注湯することを特徴とする請求項８又は９記載のダイカスト方法。
【請求項１１】
注湯温度を、融点より０〜１００℃高い温度とする請求項８ないし１０のいずれか１項記載のダイカスト方法。
【請求項１２】
注湯温度を、融点より０〜５０℃高い温度とする請求項８ないし１１のいずれか１項記載のダイカスト方法。
【請求項１３】
スリーブの厚みを０．６〜０．８Ｄとする請求項８ないし１２のいずれか１項記載のダイカスト方法。
【請求項１４】
スリーブの材質をＳＫＤ６１より大きな熱伝導率を有する材質とする請求項８ないし１３のいずれか１項記載のダイカスト方法。
【請求項１５】
スリーブの材質をＳＣ４６又は銅合金とする請求項８ないし１３のいずれか１項記載のダイカスト方法。
【請求項１６】
スリーブの温度を１００〜２００℃とする請求項９ないし１５のいずれか１項記載のダイカスト方法。
【請求項１７】
注湯から加圧開始までの時間は５秒以内である請求項８ないし１６のいずれか１項記載のダイカスト方法。
【請求項１８】
注湯から加圧開始までの時間は３秒以内である請求項８ないし１７のいずれか１項記載のダイカスト方法。
【請求項１９】
スリーブへの注湯後、直ちに加圧をすることを特徴とする請求項８ないし１８のいずれか１項記載のダイカスト方法。
【請求項２０】
射出時における固相率を５０％以上とする請求項８ないし１８のいずれか１項記載のダイカスト方法。
【請求項２１】
液相線を通過する際における冷却速度は２０℃／ｓ以上である請求項８ないし１９のいずれか１項記載のダイカスト方法。
【請求項２２】
内部ガスの含有量が常温かつ常圧の環境下において１ｃｃ／１００ｇ以下であることを特徴とする請求項４ないし７のいずれか１項４記載のダイカスト品。
【請求項２３】
固定プラテンと、
可動プラテンと、
固定プラテンに取り付けられた固定型と、
可動プラテンに取り付けられた可動型と、
該固定プラテンの内部を貫通し、一端部が固定型と可動型で形成される製品空間に連通するスリーブと、
該スリーブの他端に挿入されている加圧手段と、
を有し、
該スリーブの天井側は、該スリーブの直径よりも長い範囲にわたり開口しているダイカスト装置。
【発明の詳細な説明】
【技術分野】
【０００１】
本発明は、ダイカスト方法及びダイカスト装置ならびにダイカスト品に関する。
【背景技術】
【０００２】
ダイカストは、金型をダイカストマシンに取り付け、金型内に金属（亜鉛、アルミニウム、マグネシウムなどの非鉄金属とその合金）の溶湯を高圧で注入し凝固させた後金型から取り出す技術である。ダイカストは、高い生産性を持ち、ダイカスト製品は寸法精度が高く、強度に優れ、外観が美しく機械加工も少なく済むという優れた特長を持っている。【０００３】
また、溶湯を金型内に注入することに代え、金型の前に設けられたスリーブ内に半凝固状態の材料（半凝固スラリー）を収納し、プランジャーにより半凝固スラリーを金型内に注入する半凝固ダイカスト技術も開発されている。
すなわち、高品質鋳物を得るための新しい鋳造技術として、セミソリッドダイカスト（半溶融・チクソキャストと半凝固・レオキャスト）が注目されている。【０００４】
レオキャスト法は、合金を液体状態から撹搾しながら冷却して，初晶を粒状に成長させて所定の固相率に到達した時点で成形する方法で，半凝固ダイカスト法とも呼ばれる。一方，チクソキャスト法は，合金を溶融した後に撹絆しながら一旦凝固させてビレットを製作し，鋳造の際に再度ビレットを加熱して固液共存状態にしてから成形する方法であり，半溶融ダイカスト法とも呼ばれる。チクソキャスト法は、組織調整された特殊なビレットが高価というだけでなく、ビレットを再溶融して半溶融スラリーとしたものを鋳造するため、省エネルギーの点と一度鋳造したものは、再溶解して使用できず、リサイクルできないという問題があり、現在はレオキャストが主流である。【０００５】
いままで実用化されているレオキャスト法の中の一つとして、自動車の足回り部品やブレーキキャリパーの量産品として鋳鉄からアルミ合金への置換実績のある宇部興産が開発したＮＲＣ法（Ｕｂｅ’ｓＮｅｗＲｈｅｏｃａｓｔ  Ｐｒｏｃｅｓｓ）がある。
ＮＲＣ法は、低温の溶湯をスラリーカップで無撹絆による注湯をし、所定量の固相を晶出させた後に射出スリーブに固液共存状態のスラリーを投入して射出充填する方法である。【０００６】
しかしなら、ＮＲＣ法は、半凝固スラリーの生成に時間を要し、設備が大きく高価であることと核発生数が十分でないため球状結晶の微細化に限界があった。
本発明者は別途、安価に迅速かっ簡便にスラリーを生成させ、かつ核発生数を多くするために、電磁撹拌を与える方法（特許文献１）（ナノキャスト法）や自己撹搾による方法（特許文献２）などのカップ法を開発している。【０００７】
カップ法は、カップ内に溶湯を注湯してカップ内で半凝固スラリーを形成後、その半凝固スラリーをスリーブに移動させ、次いで半凝固スラリーを金型内に注入する半凝固ダイカスト法である。
一方、スリーブ内に溶湯を注湯し、スリーブ内でスラリーを形成し、次いで半凝固スラリーを金型内に押入する半凝固ダイカスト法がある。この方法は、スリーブ法と称する（例えば、特許文献３）。【０００８】
しかし、半凝固ダイカスト法を含め従来のダイカスト技術には、薄肉限界、すなわち、製造可能な製品肉厚の限界がある。この薄肉限界はｔ＝０．６〜１．０ｍｍとされている（例えば、ｈｔｔｐ：／／ｗｗｗ．ｎａｇａｅ．ｃｏ．ｊｐ／ｔｅｃｈｎｏｌｏｇｙ／ｉｎｄｅｘ．ｈｔｍｌ）。【０００９】
そのため、０．６ｍｍ未満の肉厚を有するダイカスト製品は存在しない。【００１０】
なお、特許文献３は、半凝固ダイカスト法によるセパレータの製造技術を提案しており、その請求項６には、『セパレータ板厚は最も薄い部分で０．４ｍｍ以下である』との記載がある。【００１１】
しかし、ここにいう板厚は、『セパレータはその両面に溝が形成されているため、片面の溝と他面の溝とがクロスする部分では板厚が最も薄くなる。』（特許文献４段落００３２）と記載されている通り、片面の溝と他面の溝とがクロスする部分の距離であり、また、段落００５３に、『フラットな板を成型し、後に機械加工により溝を形成してもよい。さらに、ダイカストによりフラットな板を成型し、スタンピングにより溝を形成してもよい。』と記載されている通り、ダイカスト後溝の加工後に生じる部分であり、アズカストの状態での厚みではない。【００１２】
初晶αを微細化するための試みとして特許文献５の技術が提示されている。
溶湯を傾斜板に沿わせて容器などに注湯する技術であり、傾斜冷却板による冷却制御により核発生させ半凝固スラリーを生成させる方法である。しかし、傾斜冷却板の温度、接触距離、傾斜角度、注湯温度の最適化を試みても粒状化が安定せず、実用化されていない。冷却速度を早くするため溶湯を傾斜冷却板に流す量が大きくできないという制約があり、流れる量が少ないと溶湯が蛇行しながら流れていく。そのため、定常状態を保つことができないため、初晶αの粒径が１００〜２００μｍの範囲でバラツキが発生するだけでなく、流れる溶湯量が少ないため、表面が酸化することで実用化されていないのが現状である。
【先行技術文献】
【特許文献】
【００１３】
【特許文献１】特許３４９６８３３号公報
【特許文献２】特許３９１９８１０号公報
【特許文献３】特開２００４−１１４１５４号公報
【特許文献４】特開２０１０−９２６１３号公報
【特許文献５】特開平８−３２５６５２号公報
【発明の概要】
【発明が解決しようとする課題】
【００１４】
本発明は、アズキャスト（ａｓ  ｃａｓｔ）状態で、０．５ｍｍ以下の肉厚を有するダイカスト製品を製造することが可能なダイカスト方法及び装置ならびにダイカスト品を提供することを目的とする。
【課題を解決するための手段】
【００１５】
本発明は、固相の粒径が３０μｍ未満である金属半凝固体を形成し、次いで、該金属半凝固体を型内へ射出することを特徴とするダイカスト方法である。【００１６】
本発明の内容を、本発明をなすに際して得た知見とともに説明する。【００１７】
本発明者は、薄肉限界を破るべく鋭意研究を重ねたところ、従来の初晶αの径（５０μｍ）に比較してさらに微細な径になると、凝固しないで圧力に依存した粘性流体へと流動挙動が変化することを見出した。【００１８】
この流動挙動の変化はある値を境として生ずることも見出した。【００１９】
そして、その場合、０．５ｍｍ以下の薄肉部ですら完全に充填することが観察された。
液体状態で加圧、射出を行うと、溶湯は瞬時に凝固が進むため低い固相率なのに流動が停止する。それは、流動を阻害するデンドライトが一気に発生し成長するためと考えられる。【００２０】
それに対し、微細な初晶を多数形成させると過冷現象が促進され、本来凝固すべき温度に至っているにもかかわらず凝固が進展せず高い圧力が加わると圧力に応じて流動する。すなわち、粘性流体のように流動する。特に３０μｍが臨界点として存在することを発見した。すなわち、この値を境として上記のような粘性流体のような挙動を発揮することを見出した。【００２１】
固相の粒径を３０μｍ以下とすることにより粘性流体が確保され、それにより０．５ｍｍ以下の厚みを有するダイカスト製品を製造することも可能となる。【００２２】
また、本凝固材における粒径は、ダイカスト後の製品にも維持される。【００２３】
なお、粒径は、長径と短径との平均値である。
請求項１に係る発明は、粒径が３０μｍ以下である金属半凝固体をスリーブ内で形成し、次いで該金属半凝固体を型内へ射出することを特徴とするダイカスト方法である。【００２４】
請求項２に係る発明は、粒径が１０μｍ以上３０μｍ以下である請求項１記載のダイカスト方法である。【００２５】
粘性流体のような挙動は粒径が小さいほど顕著となる。【００２６】
請求項３に係る発明は、湯流れ途中に０．５ｍｍ以下の肉厚部となる部分が前記型内に存在する請求項１記載のダイカスト方法である。【００２７】
本発明によれば、材料が厚い部分、薄い部分、厚い部分、薄い部分と順次流れて製造される形状の製品であって、その薄い部分が０．５ｍｍ以下、さらには０．１ｍｍ以下であっても、薄い部分は完全に充填される。【００２８】
請求項４に係る発明は、粒径が３０μｍ未満の組織を有するダイカスト品である。【００２９】
スリーブに注湯され、そこで、形成された初晶などの微細粒径は製品にも反映されるため、ダイカスト製品としても微細な粒径（３０μｍ以下）の金属組織を有している。【００３０】
請求項５に係る発明は、アズカストの状態で０．５ｍｍ以下の肉厚部を有するダイカスト品である。【００３１】
前述したとおり、半凝固材の粒径を３０μｍ以下とすると、この粒径を臨界として、本来凝固している温度であっても、見掛け上凝固しておらず粘性材料が実現され受ける圧力に対応して型内を流動し続ける。その結果、０．５ｍｍ以下、さらには０．１ｍｍ以下の厚み部の充填されるため、かかる薄肉部品の製造も可能となる。【００３２】
請求項６に係る発明は、前記ダイカスト品は共晶系合金からなる請求項４又は５記載のダイカスト品である。【００３３】
請求項７に係る発明は、前記ダイカスト品はアルミニウム合金からなる請求項３ないし６のいずれか１項記載のダイカスト品である。【００３４】
本発明の対象となる金属は、特に限定されない。特にアルミニウム合金などの低融点合金が有効である。ＪＩＳに規定するＡｌ−Ｓｉ系（ＡＤＣ１）、Ａｌ−Ｓｉ−Ｍｇ系（ＡＤＣ３）、Ａｌ−ＳｉーＣｕ系（ＡＤＣ１０、１０Ｚ、ＡＤＣ１２、１２Ｚ、ＡＤＣ１４）、Ａｌ−Ｍｇ系（ＡＤＣ５，６）なども好適に用いられる。【００３５】
アルミニウム合金以外に、マグネシウム合金、亜鉛合金その他の合金についても同様の効果が得られる。【００３６】
請求項８に係る発明は、スリーブにおける溶湯の充填率、注湯温度、スリーブ寸法、スリーブ温度及び冷却速度を適宜選択することにより粒径が３０μｍ以下である金属半凝固体をスリーブ内で形成する請求項１記載のダイカスト方法である。【００３７】
充填率とは、スリーブの長手方向に垂直な断面におけるスリーブの断面積をＳ、注湯後における溶湯の断面積をＡとしたときの（Ａ／Ｓ）×１００（％）である。
粒径を３０μｍ以下の金属半凝固体を形成するためには、より大きな過冷度（大きな冷却速度）を達成できること、より多くの核生成サイトを作ることが必要となる。【００３８】
そこで、各種条件を変化させて、その条件の探求を行ったところ、スリーブにおける溶湯の充填率、注湯温度、スリーブ寸法、スリーブ温度及び冷却速度を適宜選択することにより３０μｍ以下の金属半凝固体の形成が実現できた。
スリーブにおける溶湯の充填率は小さくすることにより、溶湯とスリーブとの接触面積を大きくとることが可能となる。【００３９】
図３にスリーブにおけるモジュラス（Ｖ／Ｓ）と充填率との関係を示すグラフを示す。
スリープ内に充填された溶湯のモジュラス（Ｖ／Ｓ）は、充填率が大きくなるほど、大きくなる。湯面からスリーブ底までの距離Ｌに、モジュラス（Ｖ／Ｓ）は、ほぼ比例する。したがって、充填率が高くなるほど、モジュラスが大きくなり、凝固時間が延びる。言い換えれば、冷却速度が小さくなるので、核をたくさん出させるには、充填率はなるべく低い方がよい。【００４０】
また、鋳込み温度が低いこと、鋳型の温度が低いこと、抜熱速度が大きくすることにより核発生数を増加させることができる。
以上の点をまとめると下記の通りである。【００４１】
同じ固相率でも粒径の微細化を図った場合（粒径３０μｍ以下とした場合）には優れた流動性、金型空間充填性を示す。粒径の微細化の一手法としてスリーブ充填率を３０％以下とすることがあげられる。これは、スリーブ充填率を３０％以下とすると、Ｖ／Ｓ（Ｍ）が大きく変化し、冷却速度を飛躍的に早くすることが可能となり、多量の核が発生することを利用したものである。それをスリーブ内での溶湯温度を制御することで、発生した核が消滅することなく、コロイド状に均一に分散させた状態で半凝固スラリーを生成させた状況下で金型内へ射出充填させる。【００４２】
多量の核発生は、スリーブ充填率を３０％以下とすることとともに、あるいはスリーブ充填率を３０％以下とすることなく、抜熱速度等を制御することによって達成される。抜熱速度の制御はスリーブ寸法、スリーブ温度及び冷却速度等を制御すればよい。具体的には、予め実験で求めておけばよい。【００４３】
抜熱速度を大きくするためには、スリーブの熱容量を大きくすればよい。そのために、スリーブの厚みを厚くすればよい。また、スリーブ温度を低くしておけば抜熱速度は大きくなる。【００４４】
請求項９に係る発明は、充填率が３０％以下になるようにスリーブ内に注湯することを特徴とする請求項８記載のダイカスト方法である。【００４５】
請求項１０に係る発明は、充填率が２０％以下になるようにスリーブ内に注湯することを特徴とする請求項８又は９記載のダイカスト方法である。
ダイカストの基本は、溶湯がキャビティ内に、液相線＋αの過熱度を持って充填できるように、ダイカストプロセス内の各種の溶湯保温手段が開発される。【００４６】
溶湯は時間と共に温度が低下するである。温度が低下すると、溶湯がキャビティ内に、液相線＋αの過熱度を持って充填することができなくなるである。したがって、一般的に、液相線温度より１００℃程度に過熱した溶湯をスリーブ内で温度が低下しないように、スリーブに注湯する。そのためスリーブ充填率は３０〜４０％が常識となっている。さらにスリーブに注湯が終了するやいなや、溶湯の温度が低下しないうちに射出する（ショットタイムラグが少なくなるように）ことが、ダイカスト分野における当業者の常識となっている。
本発明は、かかる従来の発想の逆を行く発想であり、充填率を低く（好ましくは３０％以下、より好ましくは２０％以下）とすることにより粒径が３０μｍ以下とするものである。【００４７】
請求項１１に係る発明は、注湯温度を、融点より０〜１００℃高い温度とする請求項８ないし１０のいずれか１項記載のダイカスト方法である。【００４８】
本発明においては、低粘性状態が長期にわたり維持される。そのため、従来よりも注湯温度を低い温度に設定することが可能となる。溶湯温度を低くすることにより不純物の巻き込み、ガスの巻き込みを低減させることも可能となる。融点より０〜５０℃高い温度で行うことが好ましい。【００４９】
請求項１２に係る発明は、注湯温度を、融点より０〜５０℃高い温度とする請求項８ないし１１のいずれか１項記載のダイカスト方法である。【００５０】
請求項１３に係る発明は、スリーブの厚みを０．６〜０．８Ｄとする請求項８ないし１２のいずれか１項記載のダイカスト方法である。【００５１】
請求項１４に係る発明は、スリーブの材質をＳＫＤ６１より大きな熱伝導率を有する材質とする請求項８ないし１３のいずれか１項記載のダイカスト方法である。【００５２】
請求項１５に係る発明は、スリーブの材質をＳＣ４６又は銅合金とする請求項８ないし１３のいずれか１項記載のダイカスト方法である。【００５３】
請求項１６に係る発明は、スリーブの温度を１００〜２００℃とする請求項９ないし１５のいずれか１項記載のダイカスト方法である。【００５４】
請求項１７に係る発明は、注湯から加圧開始までの時間は５秒以内である請求項８ないし１６のいずれか１項記載のダイカスト方法である。【００５５】
請求項１８に係る発明は、注湯から加圧開始までの時間は３秒以内である請求項８ないし１７のいずれか１項記載のダイカスト方法である。【００５６】
請求項１９に係る発明は、スリーブへの注湯後、直ちに加圧をすることを特徴とする請求項８ないし１８のいずれか１項記載のダイカスト方法である。【００５７】
請求項２０に係る発明は、射出時における固相率を５０％以上とする請求項８ないし１９のいずれか１項記載のダイカスト方法である。【００５８】
一般的には、固相率が高いと流動性が悪くなり、射出には高い圧力を要し、金型内の薄肉部を充填することは困難になると考えられている。
しかし、高い固相率であっても半凝固体における粒径が小さければ流動性は確保されること、むしろ高い固相率の方がより確実に薄肉部を充填することが判明した。
固相率としては５０％以上が好ましい。ただ、８０％を超えると射出圧力が高くなってしまうため、８０％以下が好ましい。【００５９】
請求項２０に係る発明は、液相線を通過する際における冷却速度は２０℃／ｓ以上である請求項８ないし１９のいずれか１項記載のダイカスト方法。
冷却速度は２０℃／ｓ以上の場合には、非常に微細な（粒径２〜４μｍ）な粒子が分布する。この微粒子の存在が、より薄肉でかつガスの巻き込み、巣がほとんど無いダイカスト製品の製造を可能としていると考えられる。
請求項２１に係る発明は、内部ガスの含有量が常温かつ常圧の環境下において１ｃｃ／１００ｇ以下であることを特徴とする請求項４ないし７のいずれか１項４記載のダイカスト品である。【００６０】
請求項２２に係る発明は、固定プラテンと、
可動プラテンと、
固定プラテンに取り付けられた固定型と、
可動プラテンに取り付けられた可動型と、
該固定プラテンの内部を貫通し、一端部が固定型と可動型で形成される製品空間に連通するスリーブと、
該スリーブの他端に挿入されている加圧手段と、
を有し、
該スリーブの天井側は、該スリーブの直径よりも長い範囲にわたり開口しているダイカスト装置である。【００６１】
スリーブへの注湯後直ちにプランジャーなどの加圧手段に加圧を開始した場合には、もしスリーブ上側が開口していると開口部から溶湯が飛び出してしまう。それに対して、本発明においては、高い粘性をもって流動するため開口から材料が飛び出してしまうことはない。上部が開口しているため、プランジャーとのクリアランスをとらざるを得ないという問題が解決される。
キャスト条件に対応して、材質、寸法（長手方向長さ、直径、断面形状など）を変えたスリーブを適宜交換して用いればよい。従来は、スリーブ材質としてはSKD６１しか使用されていなかったが、抜熱量ひいては冷却速度を例えば、大きくするために、SKD６１よりも大きな熱伝導率を有する材料からなるスリーブを用いてもよい。例えば、銅ないし銅合金、ダクタイル鋳鉄（例えば、FCD７００）、SC46などからなるスリーブを用いればよい。また、スリーブを外層と内層との２層構造とし、内層は外層より熱伝導率が大きな材料より構成し、外層は内層より強度が大きな材料より構成してもよい。また、逆としてもよい。
さらに、スリーブ内部に着脱自在のせき止めを設けておき、注湯時にはせき止めを設けて置き、プランジャによる加圧時にはせきをとりはずして加圧を行ってもよい。
【発明の効果】
【００６２】
本発明によれば、従来、流動限界とされていた壁を打ち破り、０．５ｍｍ以下の肉厚部を有するダイカスト製品を、従来よりも高い寸法精度で製造することが可能となる。
【図面の簡単な説明】
【００６３】
【図１】スリーブ法による半凝固ダイカストの工程図である。
【図２】注湯時におけるスリーブ充填率を示す図である。
【図３】スリーブ充填率とモジュラスとの関係を示すグラフである。
【図４】実施例１及び比較例１に係るダイカスト品（ドアミラー部品）の外観を示す写真である。
【図５】実施例１に係るダイカスト品の金属組織を示す写真である。
【図６】固相率と充填挙動の関係を示すグラフである。
【図７】注湯温度とスリーブがスリーブ内温度に及ぼす影響を示すグラフである。
【図８】注湯温度とスリーブがスリーブ内温度に及ぼす影響を示すグラフである。
【図９】スリーブ充填率と微細球状組織との関係を示す顕微鏡写真である。
【図１０】スリーブ内の溶湯温度の計測結果を示すグラフである。
【図１１】冷却速度と結晶粒径との関係を示すグラフである。
【図１２】射出タイムラグと微細球状組織の関係を示す写真である。
【図１３】射出タイムラグと結晶粒径の関係を示すグラフである。
【符号の説明】
【００６４】
１ａ  固定プラテン
１ｂ  可動プラテン
２  プランジャー
３  注湯口
４  スリーブ
５ａ  固定金型
５ｂ  可動金型
【発明を実施するための形態】
【００６５】
本発明は、スリーブ内に直接溶湯を注湯するものであり、スリーブ法と称する。
スリーブ法では、カップを別途使用しないため、既存のダイカストマシンを基本構成として使用することができる。
図１に基本構成を示す。
【００６６】
図１において、ダイカストマシンに取付けられた固定金型５ａ，可動金型５ｂのキャビティ１０に連通するプランジャスリーブ５が配置され、プランジャスリーブ５内に給湯された溶湯４は、プランジャ２により射出し、キャビティ１０内に充填される。なお、図示しないが、プランジャ２は射出シリンダに配置された射出シリンダロッドにカップリングで連結され射出装置の油圧回路系統に配置された流量制御弁の開度に応じてアキュームレータに蓄積されている油圧作動油の流通量を加減し射出行程における射出速度を調整することができる。
【００６７】
スリーブ法による半凝固ダイカストの工程も図１に示されている。図１からわかるように、スリーブ法では別途スラリー生成設備をもたない。そのため、既存のダイカストマシン設備のみでスリーブ内にて多くの結晶核を晶出させ、結晶核を消滅させないで結晶成長を適切に制御することが可能となる。
スリーブ法では、固定金型５ａと可動金型５ｂと型締めが完了した時点（図１（１））で、注湯口３を介してスリーブへの
注湯を行う（図１（２））。この際注湯温度、スリーブ温度、スリーブ充填率等の最適制御が行われている。注湯後、
最適な射出タイムラグでプランンジャにより射出する。射出完了状態を図１（３）に示す。射出完了後製品を金型か
ら取り出す（図１（４））。プランジャ２の先端を固定金型の左端から突き出し、製品が可動金型５側ｂに付着するように
して型開きを行ない、製品を取り出す。
【００６８】
ＮＲＣ、ナノキャスト法、カップ法と比較したスリーブ法の特徴を以下に示す。
（１）スリーブ内の溶湯温度の最適制御により、従来のスラリー生成設備をもたないでスラリー生成が可能である
カップ（容器）に注湯直後の射出が可能である
核発生数を多くすることで微細化が可能である
鋳込み重量にあわせてカップ設備が不要である
カップ冷却・洗浄・離型剤塗布の附属装置が不要である
（スリーブ充填率とモジュラスおよび固相率の関係）
【００６９】
従来よりも細かい粒径の半凝固成形体得るためには、より大きな過冷度（大きな冷却速度）を達成できること、より多くの核を生成することが必要と考えられる。そこで、注湯温度、スリーブ寸法、スリーブ温度、スリーブ充填率および冷却速度を最適化する。このうち、スリーブ充填率は、中でも大きな影響を持つと考えられる。スリーブ充填率とは、図２に示すようにスリーブの長手方向に垂直な断面におけるスリーブの断面積をＳ、注湯後における溶湯の断面積をＡとしたときの（Ａ／Ｓ）×１００（％）である。従来の球状組織よりさらに微細化するためには、より大きな過
冷度（大きな冷却速度）を達成できること、より多くの核生成サイトを作ることが必要となる。
【００７０】
スリーブ充填率を小さくすることにより、溶湯とスリーブとの接触面積を大きくとることが可能となる。図３にスリー
ブにおけるスリーブ充填率とモジュラス（Ｖ／Ｓ）の関係は前述したとおりである。
【００７１】
スリープ内に充填された溶湯のモジュラス（Ｖ／Ｓ）は、スリーブ充填率が大きくなるほど、大きくなる。湯面からスリーブ底までの距離Ｌに、
モジュラス（Ｖ／Ｓ）はほぼ比例する。したがって、充填率が高くなるほど、モジュラスが大きくなり、凝固時間が延びる。すなわち充填率が高くなるほど、スリーブ注湯直後の溶湯温度が高くなり、またその冷却速度が低下する。このため、微細球状を得るためには適正なスリーブ充填率を選択することが重要である。
【実施例１】
【００７２】
本例では図１に示す形状を有するドアミラー部品を１２５ｔｏｎダイカストマシンを用いて製造した。
ダイカストマシンの構造及びダイカストの工程を図１に概念的に示す。
ダイカスト装置は、固定プラテン１ａと可動プラテン１ｂが対向して配置されている。
固定プラテン１ａには固定金型５ａが取り付けられ、可動プラテン１ｂには可動金型５ｂが取り付けられている。固定金型５ａと可動金型５ｂとを型締めした状態において、両金型の間で形成される空間が製品空間となる。【００７３】
固定プラテン１ａには円筒状の筒状部としてのスリーブ部材４が取り付けられている。このスリーブ部材４の一端部には、加圧手段としてのプランジャ２が挿入されている。
一方、固定金型５ａには、スリーブ部材４の内部空間と連通する内部空間が形成されている。固定金型５ａの内部空間は湯口を介して製品空間に連通している。スリーブ部材４の内部空間と、固定金型５ａの内部空間とで形成される部分がスリーブとなる。本発明では、注湯口３から注湯された溶湯が、固定管型５ａの内部空間にも流れるようにする。【００７４】
スリーブ長さＬは、固定金型の左端からプランジャー先端までの距離である。
固定金型５ａと可動金型５ｂと型締めが完了した時点（図１（１））で、注湯口３を介してスリーブへの注湯を行う（図１（２））。この際充填率の制御が行われている。
注湯後、所定の時間待機後プランンジャにより加圧射出を開始する。射出完了状態を図１（３）に示す。
射出完了後製品を金型から取り出す。プランジャ２の先端を固定金型の左端から少し突き出し、製品が可動金型５側ｂに付着するようにして型開きを行う。【００７５】
ダイカストマシンのスリーブは次の寸法のものを用いた。【００７６】
スリーブの直径Ｄ：７０ｍｍ
スリーブ長さ：Ｌ＝５Ｄ（＝３５０ｍｍ）
スリーブ温度：１９０℃
一方、溶湯材料としては、次のものを用いた。【００７７】
溶湯材質  ：ＡＣ４ＣＨ
液相線温度ＴＬ：６１０〜６１２℃
固相線温度Ｔｓ：５５５℃
注湯温度  ：液相線温度＋４０℃（６５０℃）
重量      ：４５０ｇ
なお、スリーブ内への溶湯の注湯に際しては、スリーブ底からの高さが２５０ｍｍの高さ（Ｄの３．５倍以上の高さ）から注湯を行った。【００７８】
また、スリーブと注湯した材料とが熱平衡状態に達したときに任意に選択した特定の固相率となるように、スリーブの熱容量、注湯する溶湯の熱容量、僭熱をあらかじめ計算して、所定の固相率において熱バランスが取れるようにスリーブ寸法、溶湯温度、スリーブ温度、溶湯量などを設計した。【００７９】
溶湯とスリーブとの温度が同じになったとき熱の移動はなくなり、それ以上温度は変化しないと考える。このときの温度Ｔｅｑ（以下，平衡温度と呼ぶ）は次式で与えられる。
【式１】
【００８０】
2013039247.tif 000003
ここで，Ｔｃは溶湯初期温度、Ｔｍはスリーブ初期温度、Ｈ｀ｆは凝固潜熱を比熱で除したもの、ｆｓは固相率である。また、γは、カップの温度を１Ｋ上昇させるために必要な熱量を溶湯の温度を１Ｋ上昇させるために必要な熱量で除したもので、次式で与えられる。
γ＝（ρｍｃｍＶｍ）／（ρｃｃｃＶｃ）  −（２）
ここで、ρは密度、ｃは比熱、Ｖは体積であり、添字ｃは溶湯、添字ｍはスリーブのものであることを示す。
【００８１】
注湯時におけるスリーブ内の充填率は３０％とした。なお、充填率は、スリーブにおける縦断面（加圧手段の進行方向に垂直な面）における断面積に対する、注湯した溶湯の示す断面積である。
【００８２】
スリーブへ注湯してから４秒経過後に加圧・射出を開始した。すなわち、ショットタイムラグは４秒とした。
【００８３】
加圧時に、溶湯の上面は静かに上昇して行き、乱流は発生しなかった。充填率が１００％となり、金型内に射出が行われた。
【００８４】
なお、本例では、金型への射出時における固相率は５０％とした。
【００８５】
加圧による鋳造条件を表１に示す。表１の右欄の（半凝固ダイカスト）の欄に示した条件が本実施例の条件である。
（表１）
普通ダイカスト（比較例１）    半凝固ダイカスト（実施例１）
射出速度              ０．２ｍ／ｓ                    ０．２ｍ／ｓ
射出速度              １．０ｍ／ｓ                    １．０ｍ／ｓ
鋳造圧力              ６０ＭＰａ                      ６０ＭＰａ
金型温度（固定）      ２５０℃                        ２５０℃
金型温度（稼動部）    ２５０℃                        ２５０℃
注湯温度（ＡＣ４ＣＨ）７２０℃                        ６５０℃
スリーブ温度                                          １９０℃
本例に係るダイカスト製品（ドアミラー部品）の外観図を図４に示す。
【００８６】
図４において、（半凝固ダイカスト）で示されるダイカスト製品が本実施例１に係るドアミラー部品である。本実施例に係るドアミラー部品では、その円筒状部の先端部は完全に円板状に充填されていた。なお、この先端部は０．１ｍｍの肉厚である。また、円板上に肉が充填されている場合には円筒状部分の真円度が高くなる。
【００８７】
ダイカスト品の面粗さ、寸法精度についても調べたところ次の結果が得られた。
【００８８】
面粗さ精度：２．１Ｓ（合格基準６．３Ｓ）
寸法精度（真円度）：１９／１０００ｍｍ（合格基準５０／１０００ｍｍ）
図５に実施例１に係るドアミラー部品の断面金属組織図を示す。
【００８９】
図５からわかるように、１０個の断面のすべてにおいて、粒径が１０〜３０μｍの組織を示している。
【００９０】
次に鋳造後のダイカスト品中における含有ガス量を調べた。
＜ガス分析＞
ダイカスト品を真空溶解室内に配置し、室内を高純度アルゴンガスでパージして、室内の壁、あるいは供試材表面に付着している外部ガスを除去した。次いで、真空溶解室内を真空引きした後にダイカスト品を溶解した。
【００９１】
溶湯を十分攪拌し、溶湯からガスを放出させた。
【００９２】
一定時間経過後に真空室内の圧力が一定となったところで、その圧力を測定した。
真空室内部の容積と圧力を用いてガス量を計算した。アルミニウム（Ａｌ）溶湯１００μｇ当たりに含まれるガス量は、常温・常圧では０．４ｍｌであった。
【比較例１】
【００９３】
本例は、液体状態で加圧・射出を行った比較例である。
【００９４】
表１の中欄の（普通ダイカスト）に示す条件で鋳造を行った。
【００９５】
この比較例は、溶湯温度を実施例１の場合より高くし、注湯後直ちに（すなわち、液体状態のまま）加圧を開始した。
【００９６】
加圧時には、溶湯表面には乱流（しぶきを伴う波状の流れ）が発生した。
【００９７】
図４に上記実施例１と比較例におけるドアミラー部品の外観を示す。
【００９８】
図４において（普通ダイカスト）で示される比較例に係るドアミラー部品の円筒状部の先端部には肉が充填されていなかった。なお、この肉厚は本来０．１ｍｍの厚みを有している。
【００９９】
金属組織は、デンドライト組織となっていた。
【０１００】
このダイカスト製品は、面粗さ精度、寸法精度（真円度）ともに合格基準に達していなかった。
【実施例２】
【０１０１】
実施例１と同様の鋳造条件でダイカストを行った。
ダイカストを行う際に、加圧手段であるプランジャの速度とプランジャが受ける圧力を測定した。
その結果を図６に示す。【０１０２】
図６において、左側のグラフは、固相率は０％（完全な液体）の状態で加圧・射出を行った場合を示す比較例である。右側のグラフは、粒径が３０μｍ以下であり、固相率５０％の状態で加圧・射出を行った場合を示す実施例である。固相率５０％の場合は、注湯後加圧を開始すると一定速度で進行する。圧力は０である。金型内に入ると加速が始まり圧力も増加する。金型内が充填されるとピークに達し、速度は減速する。しかし、一気に減速するのではなく、速度が零に達するまで勾配を持って減速する。これは、金型内で凝固収縮が生じるに従い、収縮部にさらに流動していき、収縮部を充填していることを意味する。かかる充填は粒径が３０μｍ以下である故に生じる。図６に示すように収縮部がなくなるまでこの現象が連続的に続いている。従って、０．５ｍｍ以下の薄肉部が存在したとしてもその部分は十分充填されて欠肉状態の発生はない。また、収縮部には絶えず補われていくため、ひけ巣、ガスの含有も生じない。【０１０３】
この試料の断面を観察したところ、ガスの巻き込みはなく、粒径は３０μｍ以下の微細な粒径であった。
一方、固相率０％の場合は、一気に（グラフでは垂直に）速度は停止する。この現象は、凝固収縮が生じてもその部分に流動していかないことを意味する。そのため、収縮部は補われること無くひけ巣になってしまう。
【実施例３】
【０１０４】
ＺＤＣ２材料を用い、実施例１と同様に粒径を３０μｍ以下に制御してダイカスト製品を製造した。【０１０５】
本例では、充填性、面粗さ、寸法精度のすべての点において、実施例１より優れた結果が得られた。
【比較例２】
【０１０６】
本例は、比較例１におけるＡＣ４ＣＨに代えてＺＤＣ２を用いた。
【０１０７】
面粗さは３．８Ｓ、寸法精度（真円度）は２４／１０００ｍｍであり、合格基準に達していた。
【０１０８】
また、充填性は比較例１よりは良好であった。しかし、未充填部が一部に存在し、切削加工などを行うことにより製品化する必要がある。
【実施例４】
【０１０９】
本例では、スリーブ内への溶湯の充填率を変化させた実験を行った。スリーブの直径や長さ等を変化させることにより充填率を変化させた。スリーブに注湯後直ちに急冷し組織を観察した。本例では、スリーブ温度を２００℃とした。すなわち、冷却速度を実施例１より遅くし、充填率の影響が現れやすい状態で実験を行った。【０１１０】
それぞれの充填率における粒径を調べた。その結果を以下に示す。【０１１１】
５０％        ８０〜１２０μｍ
４５％        ８０〜１００μｍ
４０％        ６０〜１００μｍ
３５％        ５０〜８０μｍ
３０％        １０〜３０μｍ
２５％        １０〜３０μｍ
２０％        １０〜３０μｍ
１５％        １０〜３０μｍ
１０％        １０〜３０μｍ
３０〜３５％の間で粒径は急激に小さくなることがわかった。【０１１２】
また、３０％以下の場合は、それ以上の場合に比べてガス含有量は著しく減少していた。
【実施例５】
【０１１３】
本例では、充填率と注湯後におけるスリーブ内における溶湯の温度分布との関係を調べた。
Ａ  注湯温度：ＴＬ＋１００℃（７１０℃）
充填率  ：３５％
Ｂ  注湯温度：ＴＬ＋（１０〜４０℃）（６２０〜６５０℃）
充填率  ：３５％
Ｃ  注湯温度：ＴＬ＋（１０〜４０℃）（６２０〜６５０℃）
充填率  ：１０〜３０％
（ただし、ＴＬ：液相線温度）【０１１４】
注湯後に、プランジャーの先端から１３６ｍｍ、２５６ｍｍ、３７６ｍｍ、スリーブ表面から１ｍｍ、５ｍｍ、１１ｍｍの各点における温度を測定した。
その結果を図７及び図８に示す。なお、上記Ｃについては、注湯温度６４０℃、充填率１８％の場合を代表例として示す。充填率３０％の場合も充填率１８％の場合とほぼ同様であった。【０１１５】
図７及び図８からわかるように、スリーブ充填率３５％では注湯温度７１０℃および６４０℃では、スリーブ内の溶湯温度が液相線温度以上であることがわかった．それに対して、スリーブ充填率３０％以下、注湯温度が液相線上１０〜４０℃の条件では、固液共存温度になっており、しかも、長手方向（プランジャー進行方向）及びスリーブ高さ方向（スリーブ表面からの方向）の両方向においてほぼ均一な半凝固スラリーが生成できることがわかった。
【実施例６】
【０１１６】
表２に示す鋳造条件で１２５ｔｏｎダイカストマシン、プリズムハウス金型、ＡＣ４ＣＨの溶湯を用いてスリーブ充填率を１０％、３０％、５０％、射出タイムラグを５ｓｅｃとして鋳造を行った。
【表２】
2013039247.tif 000004
図１０にスリーブ充填率を１０％、３０％、５０％と変化させた場合の金属組織観察結果を示す。
充填率が５０％の場合は粒径が３０〜５０μｍの大きな粒子が全体に見られた。
充填率が３０％の場合は、粒径が１０〜３０μｍの粒子とともに、２〜３μｍの粒子が多数見られた。【０１１７】
充填率が１０％の場合は、粒径は１０μｍ以下の粒子が全体に見られた。
この組織から、充填率を３０％以下とした場合には、粒径が１０〜３０μｍ
の球状結晶だけでなく、通常発生しない２〜４μｍ程度の微細な球状結晶が多く発生していることがわかった。【０１１８】
これらの組織は、
いままで本発明者らが取り組んできたナノキャスト法やカップ法、従来の半凝固鋳造法で得られた結果よりも微細になっていることがわかった。
図１０にスリーブ内の溶湯温度の計測結果を示す。
．表３にＮＲＣ法、ナノキャスト法、カップ
法における冷却速度および球状組織粒径の比較を示す。また、図１１に冷却速度および球状組織粒径を両対数グラフで示す。
この計測結果から液相線温度前後における核生成時の冷却速度（図１０における接線の傾き）は２０℃／ｓｅｃで、従来の半凝固スラリー生成時の冷却速度０．２〜２℃／ｓｅｃよりも早いことがわかる。従来のレオキャストにおいて、今回得られたような微細な球状結晶の発生に関する報告はない。【０１１９】
冷却速度と球状組織の結晶粒とは両対数グラフにおいては１：３の直線で結ばれる。しかるに、２０℃／ｓの場合にはその直線からはずれ、粒径はより微細化することが示された。【０１２０】
この微細球状結晶の発生に今回の試験ではスリーブへの鋳込み温度が低いことと（ＴＬ＋５０℃以下：ＴＬは液相温度）、給湯量が限定されていること、スリーブ内溶湯の冷却速度が大きい（２０℃／ｓ以上）ことなどにより多くの結晶核が発生し、その成長過程で、隣接する結晶同士が牽制し合ったために微細な球状組織になったものと考えられる。
かかる微細な球状粒子が存在し続け、金型内の微細な空隙へも凝固すること流動するため薄肉部の充填が可能となり、また、ガスの巻き込みも皆無に近くなる。【０１２１】
【表３】
2013039247.tif 000005
【実施例７】
【０１２２】
本例では、実施例において、充填率を４０％とした。
ただ、スリーブの厚みを０．６Ｄとした。Ｄはスリーブの内直径である。
また、スリーブ温度を１００℃に保持するとともに、注湯温度を６４０℃とした。
他の点は実施例１と同様とした。
本例においても３０μｍ以下の粒径が得られ、０．４ｍｍ以下の薄肉部の充填も行われていた。
【実施例８】
【０１２３】
実施例１において、金型を交換し、板形状の部品を鋳造した。【０１２４】
板厚は、０．６ｍｍ、０．５ｍｍ、０．４ｍｍ、０．３ｍｍ、０．２ｍｍ、０．１ｍｍのフラットな形状のものと、０．４ｍｍのフラットな形状の途中に０．１ｍｍの絞りを設けた形状のものとについて行った。ショットタイムラグは３秒とした。【０１２５】
いずれのものについても、欠肉（不充填部）が生ずることなく完全の形状を有するダイカスト品が得られた。
【実施例９】
【０１２６】
本例では、固相率を変化させた。
１０〜８０％までの間を１０％ごとに固相率を変化させた。
固相率が５０％以上の場合の方が、固相率５０％未満の場合より薄肉部への充填度が高かった。
【実施例１０】
【０１２７】
本例では、スリーブへ注湯してから、射出するまでの時間（ショットタイムラグ）の影響について調べた。
表４に示す鋳造条件で１２５ｔｏｎダイカストマシンを用いて射出タイムラグをＯｓｅｃ、３ｓｅｃ、５ｓｅｃとして鋳造を行った。
（表４）
鋳造条件
射出速度（低速）     ０，２ｍ／ｓ
射出速度（高速）        Ｌ      ０ｍ／ｓ
鋳造圧力                ６０ＭＰａ
金型温度（固定〉        ２５０℃
金型温度（可動）                ２５０℃
溶湯温度（ＡＣ４ＣＨ）          ６５０℃
スリーブ充填率            ２５％【０１２８】
図１２にスリーブ充填率２５％の場合における射出タイムラグと微細球状組織の関係を示す。
図１３に、それぞれの射出タイムラグにおける球状結晶の粒径を測定し、分布を求めた結果を示す。【０１２９】
この分布状況より、通常の１０〜３０μｍの球状結晶だけでなく、通常発生しない３μｍ程度の微細な球状結晶が多く発生していることがわかった。
スリーブ内の溶湯温度の計測結果から液相線温度前後における核生成時の冷却速度は２０℃／ｓｅｃで、従来の半凝固スラリー生成時の冷却速度０，２〜２℃／ｓｅｃよりも早いことがわかる．従来のレオキャストにおいて、今回得られたような３μｍ程度の微細な球状結晶の発生に関する報告はない．【０１３０】
ショットタイムラグが長くなるに従い、０秒のときに初晶アルミの間を埋めていた微細球状組織は減少し、５秒になると通常見られる共晶組織が１０〜３０μ程度の初晶の間に観察される。この微細球状組織がスリーブに溶湯を注ぎ、射出、成形までの問にどのような履歴を経て生成されたかについては、まだ、明確なところは判らない。ただ、従来の半凝固メタルスラリー生成と射出・凝固までに要する時聞と比べものならないほど速く、容器注湯後の溶湯の冷却速度は２０℃／ｓである。そのために、融点直上直下の通過速度も速い。このことが、従来確認されていないほどの結晶核の発生を促し、またその結晶核の消滅・減少を大きく抑えて、射出・凝固させることができた。その結果としてで、後微細球状組織が認められることが一つ推察される。【０１３１】
一方、タイムラグの延長とともに、すなわち５秒を超えると存在していた多数の結晶核は消滅し、射出成形直前までの間にスリーブ内の球状結晶が成長したものと考えられる。このために微細な球状組織が生成されなかったと考えられる。
【産業上の利用可能性】
【０１３２】
本発明は、電気・電子、自動車、燃料電池その他の薄肉部品が必要とされる各種分野において広く利用することが可能である。
従来のスラリー生成設備をもたないで、スリーブ内の溶湯温度を最適制御することで  スリーブ内で核発生と微細球状結晶の生成を促進することが可能となり、安価で、迅速かつ簡便に微細な半凝固スラリーが生成できる。
スリーブ法のアルミ半凝固鋳造品（ＡＣ４ＣＨ）は亜鉛鋳造品（ＺＤＣ２）よりも  面粗さ精度  （転写性）と寸法精度が良好の結果が得られ、材料置換が可能となり、今後、自動車部品の軽量化や精密部品などの分野に関しても展開が期待できる。
【図１】
2013039247.tif 000006
【図２】
2013039247.tif 000007
【図３】
2013039247.tif 000008
【図４】
2013039247.tif 000009
【図５】
2013039247.tif 000010
【図６】
2013039247.tif 000011
【図７】
2013039247.tif 000012
【図８】
2013039247.tif 000013
【図９】
2013039247.tif 000014
【図１０】
2013039247.tif 000015
【図１１】
2013039247.tif 000016
【図１２】
2013039247.tif 000017
【図１３】
2013039247.tif 000018
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
溶湯をスリーブに注湯するに際して、該スリーブ内における該溶湯の充填率を３０％以下とし、かつ、注湯温度を該溶湯の融点より０〜５０℃高い温度として注湯することを特徴とするダイカスト方法。
【請求項２５】
前記注湯後５秒以内に射出を開始することを特徴とする請求項２４記載のダイカスト方法。
【請求項２６】
射出時における固相率を５０％以上とする請求項２４記載のダイカスト方法。
【請求項２７】
前記溶湯が液相線を通過する際における冷却速度は２０℃／ｓ以上である請求項２４記載のダイカスト方法。
【手続補正２】
【補正対象書類名】明細書
【補正対象項目名】０００５
【補正方法】変更
【補正の内容】
【０００５】
請求項２４に係る発明は、溶湯をスリーブに注湯するに際して、該スリーブ内における該溶湯の充填率を３０％以下とし、かつ、注湯温度を該溶湯の融点より０〜５０℃高い温度として注湯することを特徴とするダイカスト方法である。
［００２４］
粒径が１０μｍ以上３０μｍ以下であることが好ましい。
［００２５］
粘性流体のような挙動は粒径が小さいほど顕著となる。
［００２６］
湯流れ途中に０．５ｍｍ以下の肉厚部となる部分が前記型内に存在することが好ましい。
［００２７］
本発明によれば、材料が厚い部分、薄い部分、厚い部分、薄い部分と順次流れて製造される形状の製品であって、その薄い部分が０．５ｍｍ以下、さらには０．１ｍｍ以下であっても、薄い部分は完全に充填される。
［００２８］
本発明で作成したダイカスト品は粒径が３０μｍ未満の組織を有する。
［００２９］
スリーブに注湯され、そこで、形成された初晶などの微細粒径は製品にも反映されるため、ダイカスト製品としても微細な粒径（３０μｍ以下）の金属組織を有している。
［００３０］
ダイカスト品はアズカストの状態で０．５ｍｍ以下の肉厚部を有する。
［００３１］
前述したとおり、半凝固材の粒径を３０μｍ以下とすると、この粒径を臨界として、本来凝固している温度であっても、見掛け上凝固しておらず粘性材料が実現され受ける圧力に対応して型内を流動し続ける。その結果、０．５ｍｍ以下、さらには０．１ｍｍ以下の厚み部の充填されるため、かかる薄肉部品の製造も可能となる。
［００３２］
前記ダイカスト品は共晶系合金からなることが好ましい。
［００３３］
前記ダイカスト品はアルミニウム合金からなることが好ましい。
［００３４］
本発明の対象となる金属は、特に限定されない。特にアルミニウム合金な
【手続補正３】
【補正対象書類名】明細書
【補正対象項目名】０００６
【補正方法】変更
【補正の内容】
【０００６】
どの低融点合金が有効である。ＪＩＳに規定するＡｌ−Ｓｉ系（ＡＤＣ１）、Ａｌ−Ｓｉ−Ｍｇ系（ＡＤＣ３）、Ａｌ−Ｓｉ−Ｃｕ系（ＡＤＣ１０、１０Ｚ、ＡＤＣ１２、１２Ｚ、ＡＤＣ１４）、Ａｌ−Ｍｇ系（ＡＤＣ５，６）なども好適に用いられる。
［００３５］
アルミニウム合金以外に、マグネシウム合金、亜鉛合金その他の合金についても同様の効果が得られる。
［００３６］
スリーブにおける溶湯の充填率、注湯温度、スリーブ寸法、スリーブ温度及び冷却速度を適宜選択することにより粒径が３０μｍ以下である金属半凝固体をスリーブ内で形成することが好ましい。
［００３７］
充填率とは、スリーブの長手方向に垂直な断面におけるスリーブの断面積をＳ、注湯後における溶湯の断面積をＡとしたときの（Ａ／Ｓ）×１００（％）である。
粒径を３０μｍ以下の金属半凝固体を形成するためには、より大きな過冷度（大きな冷却速度）を達成できること、より多くの核生成サイトを作ることが必要となる。
［００３８］
そこで、各種条件を変化させて、その条件の探求を行ったところ、スリーブにおける溶湯の充填率、注湯温度、スリーブ寸法、スリーブ温度及び冷却速度を適宜選択することにより３０μｍ以下の金属半凝固体の形成が実現できた。
スリーブにおける溶湯の充填率は小さくすることにより、溶湯とスリーブとの接触面積を大きくとることが可能となる。
［００３９］
図３にスリーブにおけるモジュラス（Ｖ／Ｓ）と充填率との関係を示すグラフを示す。
スリープ内に充填された溶湯のモジュラス（Ｖ／Ｓ）は、充填率が大きくなるほど、大きくなる。湯面からスリーブ底までの距離Ｌに、モジュラス（Ｖ／Ｓ）は、ほぼ比例する。したがって、充填率が高くなるほど、モジュラスが大きくなり、凝固時間が延びる。言い換えれば、冷却速度が小さくなる
【手続補正４】
【補正対象書類名】明細書
【補正対象項目名】０００７
【補正方法】変更
【補正の内容】
【０００７】
ので、核をたくさん出させるには、充填率はなるべく低い方がよい。
［００４０］
また、鋳込み温度が低いこと、鋳型の温度が低いこと、抜熱速度が大きくすることにより核発生数を増加させることができる。
以上の点をまとめると下記の通りである。
［００４１］
同じ固相率でも粒径の微細化を図った場合（粒径３０μｍ以下とした場合）には優れた流動性、金型空間充填性を示す。粒径の微細化の一手法としてスリーブ充填率を３０％以下とすることがあげられる。これは、スリーブ充填率を３０％以下とすると、Ｖ／Ｓ（Ｍ）が大きく変化し、冷却速度を飛躍的に早くすることが可能となり、多量の核が発生することを利用したものである。それをスリーブ内での溶湯温度を制御することで、発生した核が消滅することなく、コロイド状に均一に分散させた状態で半凝固スラリーを生成させた状況下で金型内へ射出充填させる。
［００４２］
多量の核発生は、スリーブ充填率を３０％以下とすることとともに、あるいはスリーブ充填率を３０％以下とすることなく、抜熱速度等を制御することによって達成される。抜熱速度の制御はスリーブ寸法、スリーブ温度及び冷却速度等を制御すればよい。具体的には、予め実験で求めておけばよい。
［００４３］
抜熱速度を大きくするためには、スリーブの熱容量を大きくすればよい。そのために、スリーブの厚みを厚くすればよい。また、スリーブ温度を低くしておけば抜熱速度は大きくなる。
［００４４］
充填率が３０％以下になるようにスリーブ内に注湯することが好ましい。
［００４５］
充填率が２０％以下になるようにスリーブ内に注湯することがより好ましい。
ダイカストの基本は、溶湯がキャビティ内に、液相線＋αの過熱度を持って充填できるように、ダイカストプロセス内の各種の溶湯保温手段が開発される。
［００４６］
溶湯は時間と共に温度が低下するである。温度が低下すると、溶湯がキャビティ内に、液相線＋αの過熱度を持って充填することができなくなるであ
【手続補正５】
【補正対象書類名】明細書
【補正対象項目名】０００８
【補正方法】変更
【補正の内容】
【０００８】
る。したがって、一般的に、液相線温度より１００℃程度に過熱した溶湯をスリーブ内で温度が低下しないように、スリーブに注湯する。そのためスリーブ充填率は３０〜４０％が常識となっている。さらにスリーブに注湯が終了するやいなや、溶湯の温度が低下しないうちに射出する（ショットタイムラグが少なくなるように）ことが、ダイカスト分野における当業者の常識となっている。
本発明は、かかる従来の発想の逆を行く発想であり、充填率を低く（好ましくは３０％以下、より好ましくは２０％以下）とすることにより粒径が３０μｍ以下とするものである。
［００４７］
本発明に係るダイカスト法は、注湯温度を、融点より０〜１００℃高い温度とする。
［００４８］
本発明においては、低粘性状態が長期にわたり維持される。そのため、従来よりも注湯温度を低い温度に設定することが可能となる。溶湯温度を低くすることにより不純物の巻き込み、ガスの巻き込みを低減させることも可能となる。融点より０〜５０℃高い温度で行うことが好ましい。
［００４９］
注湯温度を、融点より０〜５０℃高い温度とすることが好ましい。
［００５０］
スリーブの厚みをスリーブの直径の０．６〜０．８倍とすることが好ましい。
［００５１］
スリーブの材質をＳＫＤ６１より大きな熱伝導率を有する材質とすることが好ましい。
［００５２］
スリーブの材質をＳＣ４６又は銅合金とすることが好ましい。
［００５３］
スリーブの温度を１００〜２００℃とすることが好ましい。
［００５４］
注湯から加圧開始までの時間は５秒以内であることが好ましい。
【手続補正６】
【補正対象書類名】明細書
【補正対象項目名】０００９
【補正方法】変更
【補正の内容】
【０００９】
［００５５］
注湯から加圧開始までの時間は３秒以内であることがより好ましい。
［００５６］
スリーブへの注湯後、０秒で加圧をすることが更に好ましい。
［００５７］
［００５８］
一般的には、固相率が高いと流動性が悪くなり、射出には高い圧力を要し、金型内の薄肉部を充填することは困難になると考えられている。
しかし、高い固相率であっても半凝固体における粒径が小さければ流動性は確保されること、むしろ高い固相率の方がより確実に薄肉部を充填することが判明した。
固相率としては５０％以上が好ましい。ただ、８０％を超えると射出圧力が高くなってしまうため、８０％以下が好ましい。
［００５９］
液相線を通過する際における冷却速度は２０℃／ｓ以上であることが好ましい。
冷却速度は２０℃／ｓ以上の場合には、非常に微細な（粒径２〜４μｍ）な粒子が分布する。この微粒子の存在が、より薄肉でかつガスの巻き込み、巣がほとんど無いダイカスト製品の製造を可能としていると考えられる。
内部ガスの含有量が常温かつ常圧の環境下において１ｃｃ／１００ｇ以下であることが好ましい。
［００６０］
本発明に係るダイカスト装置は、固定プラテンと、
可動プラテンと、
固定プラテンに取り付けられた固定型と、
可動プラテンに取り付けられた可動型と、
該固定プラテンの内部を貫通し、一端部が固定型と可動型で形成される製品
【手続補正７】
【補正対象書類名】明細書
【補正対象項目名】００１０
【補正方法】変更
【補正の内容】
【００１０】
空間に連通するスリーブと、
該スリーブの他端に挿入されている加圧手段と、
を有し、
該スリーブの天井側は、該スリーブの直径よりも長い範囲にわたり開口していることを特徴とする。
［００６１］
スリーブへの注湯後直ちにプランジャーなどの加圧手段に加圧を開始した場合には、もしスリーブ上側が開口していると開口部から溶湯が飛び出してしまう。それに対して、本発明においては、高い粘性をもって流動するため開口から材料が飛び出してしまうことはない。上部が開口しているため、プランジャーとのクリアランスをとらざるを得ないという問題が解決される。
キャスト条件に対応して、材質、寸法（長手方向長さ、直径、断面形状など）を変えたスリーブを適宜交換して用いればよい。従来は、スリーブ材質としてはＳＫＤ６１しか使用されていなかったが、抜熱量ひいては冷却速度を例えば、大きくするために、ＳＫＤ６１よりも大きな熱伝導率を有する材料からなるスリーブを用いてもよい。例えば、銅ないし銅合金、ダクタイル鋳鉄（例えば、ＦＣＤ７００）、ＳＣ４６などからなるスリーブを用いればよい。また、スリーブを外層と内層との２層構造とし、内層は外層より熱伝導率が大きな材料より構成し、外層は内層より強度が大きな材料より構成してもよい。また、逆としてもよい。
さらに、スリーブ内部に着脱自在のせき止めを設けておき、注湯時にはせき止めを設けて置き、プランジャによる加圧時にはせきをとりはずして加圧を行ってもよい。
発明の効果
［００６２］
本発明によれば、従来、流動限界とされていた壁を打ち破り、０．５ｍｍ以下の肉厚部を有するダイカスト製品を、従来よりも高い寸法精度で製造することが可能となる。
図面の簡単な説明
［００６３］
［図１］スリーブ法による半凝固ダイカストの工程図である。
【国際調査報告】
2013039247.tif 000019
2013039247.tif 000020
2013039247.tif 000021
2013039247.tif 000022
2013039247.tif 000023
2013039247.tif 000024